РАДИУСНЫЙ ЗАПОЛНИТЕЛЬ ПЛЕТЕНОЙ ПРЕФОРМЫ

1. Радиусный заполнитель плетеной преформы, содержащий по меньшей мере три углеродных нити, где по меньшей мере одна углеродная нить является нитью из непрерывных углеродных волокон, и где упомянутые по меньшей мере три углеродных нити сплетены вместе друг с другом, отличающийся тем, что упомянутая по меньшей мере одна нить из непрерывных углеродных волокон содержит смоляную композицию в концентрации 1-10 мас.% по массе волокна нити из непрерывных углеродных волокон, и общее количество смолы внутри всего радиусного заполнителя плетеной преформы составляет менее 10 мас.% по полной массе волокна радиусного заполнителя плетеной преформы, при этом радиусный заполнитель плетеной преформы содержит только углеродные нити и характеризуется стадией плетения, основанной на следующей формуле, при этом угол плетения α составляет по меньшей мере 18°:
угол плетения α=arccos((n(cy)⋅T(cy))/(A(cy)⋅d(cy)-n(UD)⋅T(UD))),
где
n (cy) - количество углеродных нитей,
T (cy) - титр углеродных нитей в тексах,
2
A (cy) - поперечное сечение углеродных нитей, мм,
3
d (cy) - плотность углеродных нитей, г/см,
n (UD) - количество однонаправленно ориентированных углеродных нитей,
T (UD) - титр однонаправленно ориентированных углеродных нитей в тексах.
2. Радиусный заполнитель плетеной преформы по п.1, в котором угол плетения α находится в диапазоне 20-45°.
3. Радиусный заполнитель плетеной преформы по п.1 или 2, в котором смоляная композиция содержит первую и вторую смоляную композицию, в котором первая смоляная композиция пропитывает упомянутую по меньшей мере одну нить из непрерывных углеродных волокон, и волокна упомянутой по меньшей мере одной нити из непрерывных углеродных волокон по меньшей мере частично связываются первой смоляной композицией, а вторая смоляная композиция находится на внешней стороне пучка из упомянутой по меньшей мере одной нити из непрерывных углеродных волокон в форме частиц или капелек, прилипших к армирующим волокнам упомянутой по меньшей мере одной нити из непрерывных углеродных волокон.
4. Радиусный заполнитель плетеной преформы по любому из предшествующих пунктов, в котором все углеродные нити являются нитями из непрерывных углеродных волокон.
5. Радиусный заполнитель плетеной преформы по пп.1-3, в котором по меньшей мере одна углеродная нить получена из коротких и/или штапельных волокон.
6. Радиусный заполнитель плетеной преформы по любому из предшествующих пунктов, в котором все углеродные нити содержат смоляную композицию в концентрации 1-10 мас.% по массе волокон каждой углеродной нити.
7. Радиусный заполнитель плетеной преформы по меньшей мере по одному из предшествующих пунктов, имеющий треугольную, квадратную, цилиндрическую или многоугольную форму поперечного сечения.
8. Радиусный заполнитель плетеной преформы по п.3, в котором первая смоляная композиция содержит по меньшей мере две смолы эпихлоргидрина бисфенола А, H1 и H2, в массовом соотношении H1:H2 1,1-1,4, причем H1 имеет эпоксидное число 1850-2400 ммоль/кг и среднюю молекулярную массу Mn 800-1000 г/моль, и является твердой при температурах окружающей среды, а H2 имеет эпоксидное число 5000-5600 ммоль/кг и среднюю молекулярную массу Mn<700 г/моль, и является жидкой при температурах окружающей среды, а упомянутая по меньшей мере одна нить из непрерывных углеродных волокон содержит 0,1-2 мас.% первой смоляной композиции по общей массе упомянутой по меньшей мере одной нити из непрерывных углеродных волокон.
9. Радиусный заполнитель плетеной преформы по п.3 или 8, в котором вторая смоляная композиция содержит по меньшей мере 50 мас.% смолы эпихлоргидрина бисфенола А H3 с эпоксидным числом 480-645 ммоль/кг и средней молекулярной массой Mn 2700-4000 г/моль, ароматический полигидроксиэфир P2, полиамид или термопластичную полиуретановую смолу или смеси этих соединений, причем эти соединения имеют температуру плавления в диапазоне 110-150°C.
10. Радиусный заполнитель плетеной преформы по п.3, в котором вторая смоляная композиция является твердой при температурах окружающей среды, плавкой при повышенных температурах, и присутствует на внешней стороне пучка в концентрации 0,5-10 мас.% по общей массе упомянутой по меньшей мере одной нити из непрерывных углеродных волокон, и в котором по меньшей мере 50% поверхности внешней стороны пучка из упомянутой по меньшей мере одной нити из непрерывных углеродных волокон не содержит второй смоляной композиции.
11. Радиусный заполнитель плетеной преформы по п.3, в котором внутренняя часть пучка из упомянутой по меньшей мере одной нити из непрерывных углеродных волокон не содержит второй смоляной композиции.
12. Радиусный заполнитель плетеной преформы по п.3, в котором внутренняя часть пучка из упомянутых по меньшей мере трех углеродных нитей не содержит второй смоляной композиции.
13. Радиусный заполнитель плетеной преформы по п.3, в котором первая смоляная композиция дополнительно содержит ароматический полигидроксиэфир P1, который имеет кислотное число 40-55 мг KOH/г и среднюю молекулярную массу Mn 4000-5000 г/моль.
14. Радиусный заполнитель плетеной преформы по меньшей мере по одному из предшествующих пунктов, в котором упомянутая по меньшей мере одна нить из непрерывных углеродных волокон содержит 6000-48000 волокон и имеет линейную плотность в диапазоне 400-32000 текс, измеряемую в соответствии со стандартом EN ISO 2060:1995.
15. Способ получения радиусного заполнителя плетеной преформы, в котором по меньшей мере три углеродных нити сплетены вместе, по п.1, причем по меньшей мере одна из упомянутых по меньшей мере трех углеродных нитей представляет собой нить из непрерывных углеродных волокон, отличающийся тем, что упомянутая по меньшей мере одна нить из непрерывных углеродных волокон содержит смоляную композицию в концентрации 1-10 мас.% по массе волокна нити из непрерывных углеродных волокон, а общее количество смолы в радиусном заполнителе составляет менее 10 мас.% по полной массе волокна радиусного заполнителя.
16. Композит, содержащий плетеный радиусный заполнитель по п.1.